ДОБАВКА ДЛЯ УЛУЧШЕНИЯ РЕОЛОГИЧЕСКИХ СВОЙСТВ НЕОРГАНИЧЕСКИХ ВЯЖУЩИХ ВЕЩЕСТВ

1. Поликонденсат, содержащий
(I) по меньшей мере одну структурную единицу, которая представляет собой ароматический фрагмент, несущий боковую цепь простого полиэфира, содержащую алкиленгликолевые звенья, при условии, что количество этиленгликолевых звеньев в боковой цепи составляет от 9 до 41 и, что содержание этиленгликолевых звеньев составляет выше чем 80 мол. %, с учетом всех алкиленгликолевых звеньев в боковой цепи простого полиэфира,
(II) по меньшей мере одну структурную единицу, которая представляет собой ароматический фрагмент, несущий по меньшей мере одну группу сложного эфира фосфорной кислоты и/или ее соли, при условии, что молярное соотношение (I) к (II) составляет от 0,3 до 4,
2
(III) по меньшей мере одно метиленовое звено (-СН-), которое прикреплено к двум ароматическим структурным единицам Y, где
ароматические структурные единицы Y, независимо друг от друга, являются одинаковыми или разными, и представлены структурной единицей (I), структурной единицей (II) или необязательно (IV) ароматическими структурными единицами поликонденсата, которые отличаются от структурной единицы (I) и структурной единицы (II), и
где степень поликонденсации поликонденсата, содержащего структурные единицы (I), (II), (III) и, необязательно (IV), находится в диапазоне от 10 до 75.
2. Поликонденсат по п. 1, в котором количество этиленгликолевых звеньев в боковой цепи простого полиэфира структурной единицы (I) составляет от 9 до 35.
3. Поликонденсат по п. 1 или 2, в котором средняя молекулярная масса поликонденсата составляет от 5000 г/моль до 25000 г/моль.
4. Поликонденсат по п. 1 или 2, в котором структурную единицу (I) получают из мономера алкоксилированного ароматического спирта, несущего гидроксильную группу на конце боковой цепи простого полиэфира.
5. Поликонденсат по п. 1 или 2, в котором структурную единицу (II) получают из мономера ароматического спирта, который был алкоксилирован на первой стадии, и полученный мономер алкоксилированного ароматического спирта, несущий гидроксильную группу на конце боковой цепи простого полиэфира, был фосфорилирован на второй стадии до получения группы сложного эфира фосфорной кислоты.
6. Поликонденсат по п. 1 или 2, в котором структурная единица (I) представляет собой фенилполиалкиленгликоль.
7. Поликонденсат по п. 1 или 2, в котором структурную единицу (II) выбирают из группы алкоксилированных сложных феноловых эфиров фосфорной кислоты или алкоксилированных сложных гидрохиноновых эфиров фосфорной кислоты в соответствии со следующими общими структурами (VI) и/или (VII),
где n в обеих формулах представляет собой целое число от 1 до 5, предпочтительно 1-2, наиболее предпочтительно 1, А в обеих формулах представляет собой алкилен с 2-5, предпочтительно с 2-3 атомами углерода, М независимо друг от друга являются одинаковыми или разными, и представляют собой Н или катионный эквивалент.
8. Поликонденсат по п. 1 или 2, в котором молярное соотношение этиленгликолевых звеньев из структурных единиц (I) к звеньям сложного эфира фосфорной кислоты из структурной единицы (II) составляет от 11 до 40.
9. Поликонденсат по п. 1 или 2, в котором молярное соотношение суммы структурных единиц (I) и (II) к структурным единицам (IV) составляет выше чем 1/1, предпочтительно выше чем 2/1.
10. Поликонденсат по п. 9, в котором молярное соотношение суммы структурных единиц (I) и (II) к структурной единице (IV) является ниже чем 10/1, и структурная единица (IV) представляет собой ароматический фрагмент, несущий боковую цепь простого полиэфира, содержащую алкиленгликолевые звенья, при условии, что количество этиленгликолевых звеньев в боковой цепи структурной единицы (IV) составляет от 42 до 120 и, что содержание этиленгликолевых звеньев составляет выше чем 80 мол. %, с учетом всех алкиленгликолевых звеньев в боковой цепи простого полиэфира структурной единицы (IV).
11. Поликонденсат по п. 1 или 2, в котором молярное соотношение суммы структурных единиц (I) и (II) к структурным единицам (III) составляет от 0,8/1 до 1/0,8.
12. Поликонденсат по п. 1 или 2 в составе вместе с дополнительными диспергирующими веществами, выбранными из группы а) сульфированных меламин-формальдегидных конденсатов, б) лигносульфанатов, в) сульфированных кетон-формальдегидных конденсатов, г) сульфированных нафталин-формальдегидных конденсатов (BNS), д) поликарбоксилатных простых эфиров (ПКЭ),
е) неионных сополимеров для повышения удобоукладываемости вяжущей смеси, содержащей гидравлический цемент и воду, где сополимер содержит остатки по меньшей мере следующих мономеров:
- Компонента А, содержащего этиленненасыщенный мономер сложного эфира карбоновой кислоты, включающий фрагмент, который может быть гидролизован в вяжущей смеси, где гидролизованный остаток мономера содержит активный сайт связывания для компонента вяжущей смеси; и
2-4
- Компонента Б, содержащего этиленненасыщенный, сложный эфир карбоновой кислоты или мономер простого алкенилового эфира, включающий по меньшей мере одну С оксиалкиленовую боковую группу из 1-350 звеньев, или
е) фосфоната, содержащего диспергирующие вещества в соответствии со следующей формулой
n
2
2
2
2
R-(OA)-N-[CH-PO(OM)]
при условии, что
R представляет собой Н или насыщенный или ненасыщенный углеродный остаток, предпочтительно С1-С15 алкильный радикал,
А являются одинаковыми или разными, и независимо друг от друга представляют собой алкилен с 2-18 атомами углерода, предпочтительно этилен и/или пропилен, наиболее предпочтительно этилен,
n представляет собой целое число от 5 до 500, предпочтительно 10-200, наиболее предпочтительно 10-100, и
М представляет собой Н, щелочной металл, 1/2 щелочноземельного металла и/или амин, и где возможна любая комбинация упомянутых выше дополнительных диспергирующих веществ а)-е).
w
13. Поликонденсат по п. 12, в котором дополнительное диспергирующее вещество в составе представляет собой е-1) неионный сополимер со средневесовой молекулярной массой M от 5000 г/моль до меньше чем 25000 г/моль, для повышения удобоукладываемости вяжущей смеси, содержащей гидравлический цемент и воду, где сополимер содержит остатки по меньшей мере следующих мономеров:
Компонента А, содержащего этиленненасыщенный мономер сложного эфира карбоновой кислоты, включающий фрагмент, который может быть гидролизован в вяжущей смеси, где гидролизованный остаток мономера содержит активный сайт связывания для компонента вяжущей смеси; и
2-4
- Компонента Б, содержащего этиленненасыщенный, сложный эфир карбоновой кислоты или мономер простого алкенилового эфира, который включает по меньшей мере одну С оксиалкиленовую боковую группу из 10-70 звеньев.
14. Смесь строительного материала, содержащая один или большее количество поликонденсатов по любому из пп. 1-13 и один или большее количество неорганических вяжущих веществ, выбранных из группы α-полугидрата сульфата кальция, β-полугидрата сульфата кальция, сульфата кальция в виде ангидрита, шлакового песка, золы, пирогенного кремнезема, доменного шлака, природных пуццоланов, обожженного битумного сланца и/или, (Портланд) цемента, предпочтение при этом отдают присутствию (Портланд) цемента, с долей, выше чем 40% от массы, из расчета общего количества неорганического вяжущего вещества.
15. Смесь строительного материала по п. 14, содержащая заполнители для бетона и (Портланд) цемент и необязательно дополнительные вяжущие вещества, выбранные из группы шлакового песка, золы, пирогенного кремнезема, доменного шлака, природных пуццоланов или обожженного битумного сланца, при условии, что возможна любая комбинация упомянутых выше вяжущих веществ.
16. Применение поликонденсатов по любому из пп. 1-13 для дисперсии неорганических вяжущих веществ, выбранных из группы α-полугидрата сульфата кальция, β-полугидрата сульфата кальция, сульфата кальция в виде ангидрита, шлакового песка, золы, пирогенного кремнезема, доменного шлака, природных пуццоланов, обожженного битумного сланца и/или (Портланд) цемента, предпочтение при этом отдают присутствию (Портланд) цемента, с долей, выше чем 40% от массы, из расчета общего количества неорганического вяжущего вещества.
17. Применение поликонденсатов по любому из пп. 1-13 для снижения пластической вязкости бетона.
3
3
18. Применение поликонденсатов по любому из пп. 1-13 для самоуплотняющегося бетона, с содержанием мелкозернистых материалов в диапазоне между 300 кг/м и 700 кг/м, при этом определение мелкозернистых материалов представляет собой все частицы, которые проходят через сито с отверстиями 0,125 мм в соответствии со стандартом EN 933-1, при этом самоуплотняющийся бетон содержит воду, заполнители для бетона и (Портланд) цемент, и необязательно дополнительные вяжущие вещества, выбранные из группы шлакового песка, золы, пирогенного кремнезема, доменного шлака, природных пуццоланов или обожженного битумного сланца, где возможна любая комбинация упомянутых выше вяжущих веществ.